(57)【要約】【課題】６０［Ｗ／ｍＫ］以上の高い熱伝導率を得ることができ、長期の使用に資することのできる燃料電池用セパレータを提供する。【解決手段】熱可塑性樹脂と導電材とを含有する成形材料により成形され、燃料と酸化剤用の流路を複数有する燃料電池用セパレータであり、成形材料の熱可塑性樹脂がポリフェニレンスルフィド系樹脂とされるとともに、導電材が黒鉛とされ、これらポリフェニレンスルフィド系樹脂と黒鉛とが重量配合比１００：９５０〜１６５０で混合されており、ポリフェニレンスルフィド系樹脂のメルトフローレートが１２０［ｇ／１０ｍｉｎ］以上に設定されることにより、熱伝導率が６０［Ｗ／ｍＫ］以上とされる。熱伝導率の向上により、水の生成熱を燃料電池用セパレータの全体に拡散・伝熱することができ、燃料電池用セパレータの長期に亘る使用が期待できる。【選択図】なし【特許請求の範囲】
【請求項１】
熱可塑性樹脂と導電材とを含有する成形材料により成形され、燃料と酸化剤用の流路を有する燃料電池用セパレータであり、
成形材料の熱可塑性樹脂がポリフェニレンスルフィド系樹脂とされるとともに、導電材が黒鉛とされ、ポリフェニレンスルフィド系樹脂のメルトフローレートが１２０［ｇ／１０ｍｉｎ］以上に設定されることにより、熱伝導率が６０［Ｗ／ｍＫ］以上とされることを特徴とする燃料電池用セパレータ。
【請求項２】
曲げ強度が３０［ＭＰａ］以上である請求項１記載の燃料電池用セパレータ。
【請求項３】
成形材料のポリフェニレンスルフィド系樹脂と黒鉛とが重量配合比１００：９５０〜１６５０で混合される請求項１又は２記載の燃料電池用セパレータ。
【請求項４】
黒鉛が、平均粒径の異なる少なくとも２種類以上の黒鉛粒子である請求項１、２、又は３記載の燃料電池用セパレータ。
【請求項５】
１種類の黒鉛粒子の平均粒径が１００μｍ以上１５０μｍ以下とされ、他種類の黒鉛粒子の平均粒径が４０μｍ以上６０μｍ以下とされる請求項４記載の燃料電池用セパレータ。
【請求項６】
ポリフェニレンスルフィド系樹脂のメルトフローレートが５５０［ｇ／１０ｍｉｎ］以上４１００［ｇ／１０ｍｉｎ］以下に設定される請求項１ないし５のいずれかに記載の燃料電池用セパレータ。
【発明の詳細な説明】
【技術分野】
【０００１】
本発明は、次世代エネルギー技術の有力候補である燃料電池の燃料電池用セパレータに関するものである。
【背景技術】
【０００２】
燃料電池は、必要なエネルギー量に応じて複数の単位セルが一列に積層され、各単位セルが燃料電池用セパレータや膜電極接合体（ＭＥＡ）等から形成されており、水素と酸素の反応により、水を生成する過程で発電する発電装置である。この装置の部品の中で、燃料電池用セパレータは、燃料電池の大部分を占める重要な部品であり、高い物性、例えば低い電気抵抗値、優れたガス透過性・導電性・曲げ強度、薄肉化等が求められている（特許文献１、２、３、４参照）。
【０００３】
このような燃料電池用セパレータを製造する場合には、熱可塑性樹脂と黒鉛とが所定量混合した成形材料で成形する方法が採用されている。熱可塑性樹脂としては、機械的強度・成形性・耐久性・耐薬品性等に優れるポリフェニレンスルフィド（ＰＰＳ）樹脂等が採用されている。
【先行技術文献】
【特許文献】
【０００４】
【特許文献１】特開２０１４‐０２２０９６号公報
【特許文献２】特開２００８‐０７８０２３号公報
【特許文献３】特開２００１‐１２２６７７号公報
【特許文献４】特開２００１‐１２６７４４号公報
【発明の概要】
【発明が解決しようとする課題】
【０００５】
従来における燃料電池用セパレータは、以上のように構成され、成形材料の熱可塑性樹脂と黒鉛とが単に配合・混合されるので、６０［Ｗ／ｍＫ］以上の高い熱伝導率を得ることが困難であり、長期の使用に問題がある。
【０００６】
係る問題について詳しく説明すると、燃料電池用セパレータは、多数枚（例えば、自動車用の場合、４００枚）の積層が要求されるのに鑑み、薄肉化が図られているが、薄肉化のために熱可塑性樹脂の樹脂比率を増大させると、ガスリーク性が向上するものの、電気抵抗値が上昇するので、比例して熱伝導率が下がることとなる。例えば、従来における燃料電池用セパレータは、薄肉化の観点から、熱可塑性樹脂の樹脂比率を増大させている関係上、２５〜４２［Ｗ／ｍＫ］の熱伝導率を得ることはできるが、６０［Ｗ／ｍＫ］以上の熱伝導率を得ることは非常に困難である。
【０００７】
しかしながら、近年の燃料電池は、運転中の熱コントロールが重視され、６０［Ｗ／ｍＫ］以上の高い熱伝導率が切望されている。これは、熱伝導率が高ければ、水の生成熱等を燃料電池用セパレータの一部ではなく、全体に拡散・伝熱することができるので、燃料電池用セパレータの長期に亘る使用が期待できるからである。したがって、熱伝導率が２５〜４２［Ｗ／ｍＫ］という低い値では、水の生成熱等を燃料電池用セパレータの一部にしか伝熱できないおそれがあり、燃料電池用セパレータの長期使用に困難が生じる。
【０００８】
本発明は上記に鑑みなされたもので、６０［Ｗ／ｍＫ］以上の高い熱伝導率を得ることができ、長期の使用に資することのできる燃料電池用セパレータを提供することを目的としている。
【課題を解決するための手段】
【０００９】
本発明においては上記課題を解決するため、熱可塑性樹脂と導電材とを含有する成形材料により成形され、燃料と酸化剤用の流路を有するセパレータであり、
成形材料の熱可塑性樹脂がポリフェニレンスルフィド系樹脂とされるとともに、導電材が黒鉛とされ、ポリフェニレンスルフィド系樹脂のメルトフローレートが１２０［ｇ／１０ｍｉｎ］以上に設定されることにより、熱伝導率が６０［Ｗ／ｍＫ］以上とされることを特徴としている。
【００１０】
なお、曲げ強度が３０［ＭＰａ］以上であることが好ましい。
また、成形材料のポリフェニレンスルフィド系樹脂と黒鉛とが重量配合比１００：９５０〜１６５０で混合されると良い。
【００１１】
また、黒鉛が、平均粒径の異なる少なくとも２種類以上の黒鉛粒子であると良い。
また、１種類の黒鉛粒子の平均粒径が１００μｍ以上１５０μｍ以下とされ、他種類の黒鉛粒子の平均粒径が４０μｍ以上６０μｍ以下にされると良い。
また、ポリフェニレンスルフィド系樹脂のメルトフローレートが５５０［ｇ／１０ｍｉｎ］以上４１００［ｇ／１０ｍｉｎ］以下に設定されると良い。
【００１２】
ここで、特許請求の範囲における黒鉛は、異方性でも良いし、等方性でも良い。また、鱗片状タイプ、鱗状タイプ、土状タイプ、人造タイプ、膨張タイプ等があるが、特に問うものではない。混合という用語には、混練が含まれる。さらに、本発明に係る燃料電池用セパレータは、家庭用、小型店舗用、自動車用、モバイル機器用等の燃料電池に利用することができる。
【００１３】
本発明によれば、ポリフェニレンスルフィド系樹脂のメルトフローレートを１２０［ｇ／１０ｍｉｎ］以上に設定するので、ポリフェニレンスルフィド系樹脂の流動性が向上し、成形材料中の複数の黒鉛が密接する。この複数の黒鉛の密接により、複数の黒鉛間の空隙が狭まって熱伝導路を形成し、燃料電池用セパレータの熱伝導率が６０［Ｗ／ｍＫ］以上となる。
【発明の効果】
【００１４】
本発明によれば、ポリフェニレンスルフィド系樹脂のメルトフローレートが１２０［ｇ／１０ｍｉｎ］以上に設定されるので、６０［Ｗ／ｍＫ］以上の高い熱伝導率を得ることができ、燃料電池用セパレータを長期に亘って使用することができるという効果がある。
【発明を実施するための形態】
【００１５】
以下、本発明の好ましい実施の形態を説明すると、本実施形態における燃料電池用セパレータは、熱可塑性樹脂と導電材とを含有する成形材料により成形され、燃料と酸化剤用の流路を複数有する板形のセパレータであり、成形材料の熱可塑性樹脂がポリフェニレンスルフィド系樹脂とされ、導電材が黒鉛とされており、ポリフェニレンスルフィド系樹脂のメルトフローレートが１２０［ｇ／１０ｍｉｎ］以上に調整され、ポリフェニレンスルフィド系樹脂の流動性が向上することにより、熱伝導率が６０［Ｗ／ｍＫ］以上とされる。
【００１６】
燃料電池用セパレータは、図示しないが、平面略矩形の薄い板を備え、この板の略平坦な表裏両面の周縁部以外の中央部に、燃料用の流通路を区画する複数の流路が横一列に並んでそれぞれ平面略Ｓ字形に配列形成されており、電解質層、空気極、燃料極と共に積層されて燃料電池を構成する。板の周縁部には、複数の流路の端部に略連通する複数の貫通口が並べて穿孔され、各貫通口が略トラック形に形成される。また、各流路は、断面略Ｕ字の溝形に凹み形成される。
【００１７】
成形材料の熱可塑性樹脂は、機械的強度・成形性・耐久性・耐薬品性等に優れる粉末のポリフェニレンスルフィド系樹脂が使用される。このポリフェニレンスルフィド系樹脂は、ポリフェニレンスルフィド骨格を有していれば良く、ポリフェニレンスルフィドと同族ポリマー（例えば、ポリフェニレンスルフィドケトンＰＰＳＫ，ポリフェニレンスルフィドスルホンＰＰＳＳ，ポリビフェニレンスルフィドＰＢＰＳ等）も含まれる。
【００１８】
ポリフェニレンスルフィド系樹脂は、部分的な架橋構造を有していても良く、逆に架橋構造を有していなくても良い。また、ポリフェニレンスルフィド系樹脂は、直鎖構造を有する直鎖型（通常、リニア型又はセミリニア型と称する）でも良いし、分岐構造を有する分岐型でも良いが、通常は直鎖型が好ましい。さらに、ポリフェニレンスルフィド系樹脂は、ベンゼン環に置換基を有していても良い。
【００１９】
なお、ポリフェニレンスルフィド系樹脂は、溶出イオン防止の観点から、酸や水等により洗浄して使用されることが好ましい。これは、ポリフェニレンスルフィド系樹脂を洗浄して使用すれば、燃料電池の作動中に熱水中に溶出するイオンを低減し、燃料電池の劣化を防止することができるからである。
【００２０】
黒鉛は、平均粒径の異なる少なくとも大小２種類の粉末の黒鉛粒子が用いられるのが好ましい。１種類の黒鉛粒子ではなく、２種類の黒鉛粒子が用いられるのは、黒鉛の空隙率を低減して燃料電池用セパレータの熱伝導率等を向上させるためである。これらの黒鉛粒子としては、球状の黒鉛粒子（例えば、球状化された天然黒鉛、人造黒鉛、フリュートコークス、ギルソナイトコークス等）、アスペクト比が２．０以下の黒鉛粉末（例えば、アスペクト比１〜２．０程度の天然黒鉛粉末や人造黒鉛粉末）等があげられる。
【００２１】
２種類の黒鉛粒子のうち、１種類の黒鉛粒子の平均粒径は、特に限定されるものではないが、取り扱いを容易にする観点から、１００μｍ以上１５０μｍ以下、好ましくは１１５μｍ以上１３５μｍ以下、より好ましくは１１８μｍ以上１２２μｍ以下とされる。この１種類の黒鉛粒子の具体例としては、例えば８０２０ＳＪ（オリエンタル産業株式会社製：製品名）等があげられる。
【００２２】
これに対し、他種類の黒鉛粒子の平均粒径は、特に限定されるものではないが、平均粒径の大きい黒鉛粒子間の空隙を埋めて最密充填を実現し、疲労強度を向上させる観点から、４０μｍ以上６０μｍ以下、好ましくは５１μｍ以上５４μｍ以下、より好ましくは５２μｍ以上５３μｍ以下とされる。この他種類の黒鉛粒子の具体例としては、例えば固定炭素９８．５％以上・灰分５％以下・揮発分１．０％以下・真比重２．２のニードル系のＡＴ‐Ｎｏ．５Ｓ（オリエンタル産業株式会社製：製品名）等があげられる。平均粒径が大きい１種類の黒鉛粒子と、平均粒径が小さい他種類の黒鉛粒子の重量配合比は、９６０：４０〜１５００：１００の範囲で適宜設定される。
【００２３】
ポリフェニレンスルフィド系樹脂と黒鉛とは、電気抵抗値を低減し、熱伝導率を向上させる観点から、重量配合比１００：９５０〜１６５０、好ましくは１００：９６０〜１６２０、より好ましくは１００：１０００〜１６００で攪拌・混合される。
【００２４】
ポリフェニレンスルフィド系樹脂のメルトフローレート（Ｍｅｌｔ  Ｆｌｏｗ  Ｒａｔｅ：ＭＦＲ）は、溶融したポリフェニレンスルフィド系樹脂の流動性の大きさを数値で示す指標であり、１２０［ｇ／１０ｍｉｎ］以上に設定される。具体的には、１２０［ｇ／１０ｍｉｎ］以上４１００［ｇ／１０ｍｉｎ］以下、好ましくは５５０［ｇ／１０ｍｉｎ］以上４０５０［ｇ／１０ｍｉｎ］以下、より好ましくは６００［ｇ／１０ｍｉｎ］以上４０００［ｇ／１０ｍｉｎ］以下に設定される。
【００２５】
メルトフローレートが１２０［ｇ／１０ｍｉｎ］以上なのは、１２０［ｇ／１０ｍｉｎ］以下の場合には、ポリフェニレンスルフィド系樹脂の流動性が悪化して燃料電池用セパレータの熱伝導率を悪化させ、熱伝導率が６０［Ｗ／ｍＫ］未満となるからである。
メルトフローレートの測定は、材料の種類毎に決められる標準条件の温度及び載荷荷重の下、シリンダの底部に設置された規定口径のダイスから１０分当たりに押し出される樹脂量を計測して得られる。また、ポリフェニレンスルフィド系樹脂のメルトフローレートの上限値は、下限値と異なり、特に限定されるものではないが、実用性を考慮すると、４１００［ｇ／１０ｍｉｎ］以下が良い。
【００２６】
熱伝導率は、水の生成熱や燃料電池運転温度からの熱を燃料電池用セパレータの全体に拡散・伝熱する観点から、６０［Ｗ／ｍＫ］以上であれば良い。好ましくは６２［Ｗ／ｍＫ］以上、より好ましくは６４［Ｗ／ｍＫ］以上が良い。この熱伝導率は、定常比較法である円板熱流計法（ＡＳＴＭ  Ｅ１５３０では保護熱流計法という）により測定される。
【００２７】
上記において、熱伝導率が６０［Ｗ／ｍＫ］以上の燃料電池用セパレータを製造する場合には、粉末のポリフェニレンスルフィド系樹脂と、大小２種類の粉末の黒鉛粒子とを所定の重量配合比でタンブラーボトルやヘンシェルミキサ等に多数のジルコニアボールと共に加え、配合機により所定の時間、攪拌・混合し、燃料電池用セパレータの成形材料を調製する。この際、粉末のポリフェニレンスルフィド系樹脂が溶融しないよう、加熱することなく配合することが好ましい。
【００２８】
こうして成形材料を調製したら、離型剤が予め塗布された燃料電池用セパレータの専用金型の下型に成形材料を充填し、この成形材料をスクレーバで平らにならし、下型をプッシャで軽く押圧してエアを外部に抜いた後、下型に専用金型の上型を嵌合してプレス機で本加熱加圧することにより、燃料電池用セパレータを圧縮成形する。成形材料の充填に際しては、専用金型の成形温度をポリフェニレンスルフィド系樹脂の融点よりも低くしておくことが好ましい。
【００２９】
成形材料を充填する場合には、燃料電池用セパレータの板と複数の流路とで成形材料の成形量が相違し、しかも、粉末の黒鉛粒子の流動性が低いので、これを考慮して充填する。具体的な充填方法としては、（１）専用金型の下型に計量した成形材料を充填してスクレーバ等により均一に広げてならし、複数の流路を成形する専用金型の成形部の成形材料をスクレーバ等によりかき取り、成形材料をバランス良く充填する方法、（２）燃料電池用セパレータの形状を考慮し、専用金型の下型に成形材料をディスペンサーにより増減させながら充填する方法のいずれかが選択して採用される。
【００３０】
エアを外部に抜いた場合には、プレス機で直ちに本加熱加圧しても良いが、本加熱加圧の前段階で予備加熱加圧すれば、燃料電池用セパレータの低温割れの防止、硬化組織の生成防止、延性・じん性等の機械的性質の向上、変形・残留応力の低減を図ることができる。専用金型の加熱加圧に際しては、成形材料の充填された専用金型を成形機の所定温度まで加熱した一対の熱板間にセットして加熱加圧する。また、専用金型の加熱温度はポリフェニレンスルフィド系樹脂の融点＋１００℃〜＋１５０℃程度が好ましく、専用金型の加圧圧力は３００ｋｇ／ｃｍ２以上が必要である。
【００３１】
専用金型が加熱加圧されると、成形材料の加圧に伴い、大きさの異なる大小２種類の黒鉛粒子が密接してその間にポリフェニレンスルフィド系樹脂の流入する空隙が形成され、ポリフェニレンスルフィド系樹脂の融点を越えた温度域でポリフェニレンスルフィド系樹脂が流動し始め、複数の黒鉛粒子の周囲やその間にポリフェニレンスルフィド系樹脂が流動・流入することとなる。専用金型の加熱加圧時間としては、複数の黒鉛粒子の間にポリフェニレンスルフィド系樹脂が流入するのに要する時間であれば良い。
【００３２】
燃料電池用セパレータを圧縮成形したら、専用金型を所定の時間冷却し、専用金型から燃料電池用セパレータを脱型すれば、表裏両面にサーペイン型の流路を複数備えた薄い燃料電池用セパレータを製造することができる。専用金型を冷却する方法としては、（１）専用金型を取り外して冷却された別の成形機の一対の熱板間にセットし、加圧冷却する方法、（２）専用金型を成形機の一対の熱板間にセットしたままで加圧冷却する方法等があげられる。
【００３３】
専用金型は、ポリフェニレンスルフィド系樹脂の融点以下、好ましくはポリフェニレンスルフィド系樹脂の融点−１００℃以下、より好ましくはポリフェニレンスルフィド樹脂のガラス転移点以下まで冷却する。これは、係る温度まで専用金型を冷却すれば、燃料電池用セパレータの導電性が向上し、燃料電池用セパレータの反りや曲がりの低減に資するからである。
【００３４】
但し、冷却温度の低下に伴い生産性が悪化するので、導電性を満足する範囲の高温で燃料電池用セパレータを脱型し、ガラス転移点以上の温度でアニーリングして燃料電池用セパレータの反りや曲がりを矯正しても良い。アニーリングは、燃料電池用セパレータを積層して０．０５ｋｇ／ｃｍ２の錘を載せることにより、実施することが好ましい。
【００３５】
製造された燃料電池用セパレータの曲げ強度は、機械的強度を確保するため、３０［ＭＰａ］以上、好ましくは３０．１［ＭＰａ］以上が良い。また、燃料電池用セパレータの曲げ弾性率は、優れた機械的特性を得る観点から、１０［ＧＰａ］以上、好ましくは１１［ＧＰａ］以上、より好ましくは１２［ＧＰａ］以上が良い。燃料電池用セパレータの面方向抵抗値は、電力損失抑制の観点から、４．００［ｍΩ・ｃｍ］未満、好ましくは３．９８［ｍΩ・ｃｍ］未満、より好ましくは３．９６［ｍΩ・ｃｍ］未満が良い。
【００３６】
上記によれば、成形材料のポリフェニレンスルフィド系樹脂のメルトフローレートを１２０［ｇ／１０ｍｉｎ］以上に設定するので、ポリフェニレンスルフィド系樹脂の流動性が向上し、平均粒径の異なる２種類の黒鉛粒子が密接するとともに、この２種類の黒鉛粒子間の空隙が狭まって熱伝導路を形成し、燃料電池用セパレータの熱伝導率が６０［Ｗ／ｍＫ］以上となる。この熱伝導率の向上により、水の生成熱を燃料電池用セパレータの全体に拡散・伝熱することができ、薄肉化を図りながら燃料電池用セパレータの長期に亘る使用が大いに期待できる。また、大きさの異なる２種類の黒鉛粒子の密接により、電気抵抗値を低下させ、電気伝導性を向上させることができる。
【００３７】
なお、上記実施形態では黒鉛として、平均粒径の異なる２種類の粉末の黒鉛粒子を用いたが、何らこれに限定されるものではない。例えば、平均粒径の異なる大小３種類の粉末の黒鉛粒子を用いても良い。
【実施例】
【００３８】
以下、本発明に係る燃料電池用セパレータの実施例を比較例と共に説明する。
〔実施例１〕
熱伝導率が６０［Ｗ／ｍＫ］以上、かつ曲げ強度が３０［ＭＰａ］以上の燃料電池用セパレータを製造するため、先ず、粉末のポリフェニレンスルフィド（ＰＰＳ）樹脂と、平均粒径の異なる大小２種類の粉末の黒鉛粒子とを用意した。
【００３９】
ポリフェニレンスルフィド樹脂としては、メルトフローレート値が６００［ｇ／１０ｍｉｎ］のＭ２８８８（東レ株式会社製：製品名）を用いた。また、平均粒径の大きい黒鉛粒子として、平均粒径１２０μｍの８０２０ＳＪ（オリエンタル産業株式会社製：製品名）を用い、平均粒径の小さい黒鉛粒子として、平均粒径５２μｍのＡＴ‐Ｎｏ．５Ｓ（オリエンタル産業株式会社製：製品名）を採用した。これらの重量配合比は、１００：９６０：４０に調整した。
【００４０】
次いで、ポリフェニレンスルフィド樹脂と、２種類の黒鉛粒子とを６０Ｌタンブラーボトル〔株式会社セイワ技研製〕に多数のジルコニアボール〔株式会社ニッカトー製〕と共に加え、配合機〔株式会社セイワ技研製：製品名ＴＭ‐６０Ｐ〕により回転数３０ｒｐｍ（４０Ｈｚ）、６０分の条件で攪拌・混合し、燃料電池用セパレータの成形材料を調製した。ジルコニアボールは、φ９ｍｍサイズとφ５ｍｍサイズとをそれぞれ９ｋｇ、合計１８ｋｇ用いた。
【００４１】
こうして成形材料を調製したら、離型剤〔ダイキン工業株式会社製：製品名ＧＡ‐７５００〕が予め噴霧・塗布された燃料電池用セパレータの専用金型の下型に成形材料を充填し、この成形材料をスクレーバで平らに広げてならし、下型をプッシャで軽く押圧してエアを外部に抜いた後、下型に専用金型の上型を嵌合して３００ｔのプレス機で本加熱加圧することにより、燃料電池用セパレータを圧縮成形した。
【００４２】
専用金型は、Ｓ４５Ｃ材により構成した。また、プレス機は、その上熱板を３８０℃、下熱板を４４０℃に設定した。本加熱加圧は、面圧４８１ｋｇ／ｃｍ２、７分間の条件で実施した。
【００４３】
燃料電池用セパレータを圧縮成形したら、専用金型を所定の時間冷却し、専用金型から燃料電池用セパレータを脱型して燃料電池用セパレータを製造した。専用金型の冷却は、面圧４８１ｋｇ／ｃｍ２、２２分間の条件で実施した。脱型した燃料電池用セパレータは、測定したところ、２９７×２１０×４ｔｍｍの大きさであった。
【００４４】
燃料電池用セパレータを製造したら、この燃料電池用セパレータの熱伝導率、曲げ強度、曲げ弾性率、面方向抵抗値をそれぞれ測定し、表１にまとめて評価した。燃料電池用セパレータの熱伝導率は、ＡＳＴＭ  Ｅ１５３０の円板熱流計法により測定した。また、燃料電池用セパレータの曲げ強度と曲げ弾性率、面方向抵抗値は、ＪＩＳ  Ｋ７１７１に準拠した曲げ試験（ｎ＝５）により測定した。
【００４５】
〔実施例２〕
粉末のポリフェニレンスルフィド樹脂として、メルトフローレート値が４０００［ｇ／１０ｍｉｎ］のＬ４０３１（東レ株式会社製：製品名）を用いた。また、平均粒径の大きい黒鉛粒子として、平均粒径１２０μｍの８０２０ＳＪ（オリエンタル産業株式会社製：製品名）を用い、平均粒径の小さい黒鉛粒子として、平均粒径５２μｍのＡＴ‐Ｎｏ．５Ｓ（オリエンタル産業株式会社製：製品名）を採用した。これらの重量配合比は、１００：９６０：４０に調整した。
【００４６】
その他は実施例１と同様にして燃料電池用セパレータを製造し、製造した燃料電池用セパレータの熱伝導率、曲げ強度、曲げ弾性率、面方向抵抗値をそれぞれ測定し、表１にまとめて評価した。
【００４７】
〔実施例３〕
粉末のポリフェニレンスルフィド樹脂として、メルトフローレート値が４０００［ｇ／１０ｍｉｎ］のＬ４０３１（東レ株式会社製：製品名）を用いた。また、平均粒径の大きい黒鉛粒子として、平均粒径１２０μｍの８０２０ＳＪ（オリエンタル産業株式会社製：製品名）を用い、平均粒径の小さい黒鉛粒子として、平均粒径５２μｍのＡＴ‐Ｎｏ．５Ｓ（オリエンタル産業株式会社製：製品名）を採用した。これらの重量配合比は、１００：１１５３：４７に変更した。
【００４８】
その他は実施例１と同様にして燃料電池用セパレータを製造し、製造した燃料電池用セパレータの熱伝導率、曲げ強度、曲げ弾性率、面方向抵抗値をそれぞれ測定し、表１にまとめて評価した。
【００４９】
〔実施例４〕
粉末のポリフェニレンスルフィド樹脂として、メルトフローレート値が４０００［ｇ／１０ｍｉｎ］のＬ４０３１（東レ株式会社製：製品名）を用いた。また、平均粒径の大きい黒鉛粒子として、平均粒径１２０μｍの８０２０ＳＪ（オリエンタル産業株式会社製：製品名）を用い、平均粒径の小さい黒鉛粒子として、平均粒径５２μｍのＡＴ‐Ｎｏ．５Ｓ（オリエンタル産業株式会社製：製品名）を採用した。これらの重量配合比は、１００：１３４５：５５に変更した。
【００５０】
その他は実施例１と同様にして燃料電池用セパレータを製造し、製造した燃料電池用セパレータの熱伝導率、曲げ強度、曲げ弾性率、面方向抵抗値をそれぞれ測定し、表１にまとめて評価した。
【００５１】
〔実施例５〕
粉末のポリフェニレンスルフィド樹脂として、メルトフローレート値が４０００［ｇ／１０ｍｉｎ］のＬ４０３１（東レ株式会社製：製品名）を用いた。また、平均粒径の大きい黒鉛粒子として、平均粒径１２０μｍの８０２０ＳＪ（オリエンタル産業株式会社製：製品名）を用い、平均粒径の小さい黒鉛粒子として、平均粒径５２μｍのＡＴ‐Ｎｏ．５Ｓ（オリエンタル産業株式会社製：製品名）を採用した。これらの重量配合比は、１００：１５００：１００に変更した。
【００５２】
その他は実施例１と同様にして燃料電池用セパレータを製造し、製造した燃料電池用セパレータの熱伝導率、曲げ強度、曲げ弾性率、面方向抵抗値をそれぞれ測定し、表１にまとめて評価した。
【００５３】
〔比較例〕
燃料電池用セパレータを製造するため、粉末のポリフェニレンスルフィド樹脂と、１種類の粉末の黒鉛粒子とを用意した。ポリフェニレンスルフィド樹脂としては、メルトフローレート値が１００［ｇ／１０ｍｉｎ］のＥ２１８０（東レ株式会社製：製品名）を用いた。また、黒鉛粒子として、平均粒径１２０μｍの８０２０ＳＪ（オリエンタル産業株式会社製：製品名）を用いた。これらの重量配合比は、１００：１０００に設定した。
【００５４】
次いで、ポリフェニレンスルフィド樹脂と黒鉛粒子とを６０Ｌタンブラーボトル〔株式会社セイワ技研製〕に多数のジルコニアボール〔株式会社ニッカトー製〕と共に加え、配合機〔株式会社セイワ技研製：製品名ＴＭ‐６０Ｐ〕により回転数３０ｒｐｍ（４０Ｈｚ）、６０分の条件で攪拌・混合し、燃料電池用セパレータの成形材料を調製した。ジルコニアボールは、φ９ｍｍサイズとφ５ｍｍサイズとをそれぞれ９ｋｇ、合計１８ｋｇ用いた。
【００５５】
その他は実施例１と同様にして燃料電池用セパレータを製造し、この製造した燃料電池用セパレータの熱伝導率、曲げ強度、曲げ弾性率、面方向抵抗値をそれぞれ測定し、表１にまとめて評価した。
【００５６】
【表１】
2019067687.tif 000002
【００５７】
各実施例における燃料電池用セパレータは、熱伝導率が６０［Ｗ／ｍＫ］以上となり、きわめて良好な結果を得た。また、燃料電池用セパレータの曲げ強度が３０［ＭＰａ］以上、面方向抵抗値が４．００［ｍΩ・ｃｍ］未満となり、良好な結果を得た。さらに、水素や酸素の気体透過性についても測定したが、優れた結果が得られた。
これに対し、比較例における燃料電池用セパレータは、曲げ強度が良好ではあったが、メルトフローレート値が１２０［ｇ／１０ｍｉｎ］未満なので、熱伝導率も６０［Ｗ／ｍＫ］未満となり、満足する結果を得ることができなかった。
【産業上の利用可能性】
【００５８】
本発明に係る燃料電池用セパレータは、燃料電池の製造分野で使用される。